ПРИМЕНЕНИЕ ЭФИРОВ ЦИКЛОГЕКСАНПОЛИКАРБОНОВЫХ КИСЛОТ ДЛЯ ИЗГОТОВЛЕНИЯ ПОКРЫВНЫХ МАТЕРИАЛОВ ДЛЯ СПОСОБА НАНЕСЕНИЯ ПОКРЫТИЙ НА ЛЕНТУ И ЛЕНТЫ С ПОКРЫТИЕМ

1. Применение эфиров циклогексанполикарбоновых кислот для изготовления покровных материалов для способа нанесения покрытия на ленту, содержащих по меньшей мере один пастообразный ПВХ со средним диаметром зерна 1-15 мкм и по меньшей мере один ПВХ-экстендер со средним диаметром зерна 25-35 мкм, и лент с покрытием.
2. Применение по п.1, отличающееся тем, что в качестве эфиров циклогексанполикарбоновых кислот применяют диэфиры циклогександикарбоновых кислот.
3. Применение по п.2, отличающееся тем, что в качестве диэфиров циклогександикарбоновых кислот применяют диэфиры 1,2-циклогександикарбоновых кислот.
4. Применение по п.1, отличающееся тем, что сложноэфирные группы эфиров циклогексанполикарбоновых кислот содержат остатки, выбранные из группы, которую образуют разветвленные и неразветвленные замещенные и незамещенные алкильные, циклоалкильные и алкоксиалкильные остатки.
5. Применение по п.4, отличающееся тем, что остатки содержат от 1 до 30 атомов углерода.
6. Применение по п.4, отличающееся тем, что остатки представляет собой алкильные остатки.
7. Применение по п.6, отличающееся тем, что алкильные остатки содержат от 2 до 20 атомов углерода.
8. Применение по п.7, отличающееся тем, что алкильные остатки представляет собой остатки изононила.
9. Применение по п.8, отличающееся тем, что изонониловые остатки представляют собой производные изононанолов с индексом ISO, рассчитанным из степени разветвления спиртов с 9 атомами углерода, содержащихся в изононаноле, и их количества, измеренного газовой хроматографией, составляющим от 0,1 до 4.
10. Применение по п.8, отличающееся тем, что в качестве эфиров циклогексанполикарбоновых кислот применяют диизонониловый эфир 1,2-циклогександикарбоновой кислоты.
11. Применение по одному из пп.1-10, отличающееся тем, что покровные материалы содержат по меньшей мере еще одну добавку, выбранную из группы, которую образуют стабилизаторы, средства, способствующие скольжению, наполнители, пигменты, ингибиторы горения, световые стабилизаторы, вспенивающие агенты, полимерные вещества, способствующие обработке, модификаторы ударной вязкости, оптические осветлители, антистатики, биостабилизаторы и пластмассы, отличающиеся от ПВХ.
12. Способ нанесения покрытия на ленту, в котором на одну или обе стороны ленты непрерывно наносят по меньшей мере один текучий покровный материал, а нанесенные слои подвергают последующей термической обработке, отличающийся тем, что покровный материал или по меньшей мере один из покровных материалов содержит по меньшей мере один сложный эфир циклогексанполикарбоновой кислоты, по меньшей мере один пастообразный ПВХ со средним диаметром зерна 1-15 мкм и по меньшей мере один ПВХ-экстендер со средним диаметром зерна 25-35 мкм.
13. Способ нанесения покрытия на ленту по п.12, отличающийся тем, что в качестве диэфиров циклогексанполикарбоновых кислот применяют диэфиры циклогександикарбоновых кислот.
14. Способ нанесения покрытия на ленту по п.13, отличающийся тем, что в качестве эфиров циклогексанполикарбоновых кислот применяют эфиры 1,2-циклогександикарбоновых кислот.
15. Способ нанесения покрытия на ленту по п.12, отличающийся тем, что сложноэфирные группы эфиров циклогексанполикарбоновых кислот содержат остатки, выбранные из группы, которую образуют разветвленные и неразветвленные замещенные и незамещенные алкильные, циклоалкильные и алкоксиалкильные остатки.
16. Способ нанесения покрытия на ленту по п.15, отличающийся тем, что остатки содержат от 1 до 30 атомов углерода.
17. Способ нанесения покрытия на ленту по п.16, отличающийся тем, что остатки представляет собой алкильные остатки.
18. Способ нанесения покрытия на ленту по п.17, отличающийся тем, что алкильные остатки содержат от 2 до 20 атомов углерода.
19. Способ нанесения покрытия на ленту по п.18, отличающийся тем, что алкильные остатки представляет собой остатки изононила.
20. Способ нанесения покрытия на ленту по п.19, отличающийся тем, что изонониловые остатки представляют собой производные изононанолов с индексом ISO, рассчитанным из степени разветвления спиртов с 9 атомами углерода, содержащихся в изононаноле, и их количества, измеренного газовой хроматографией, составляющим от 0,1 до 4.
21. Способ нанесения покрытия на ленту по п.19, отличающийся тем, что в качестве эфиров циклогексанполикарбоновых кислот применяют диизонониловый эфир 1,2-циклогександикарбоновой кислоты.
22. Способ нанесения покрытия на ленту по п.12, отличающийся тем, что материалы покрытия содержат по меньшей мере еще одну добавку, выбранную из группы, которую образуют стабилизаторы, средства, способствующие скольжению, наполнители, пигменты, ингибиторы горения, световые стабилизаторы, вспенивающие агенты, полимерные вещества, способствующие обработке, модификаторы ударной вязкости, оптические осветлители, антистатики, биостабилизаторы и пластмассы, отличающиеся от ПВХ.
23. Способ нанесения покрытия на ленту по п.12, отличающийся тем, что лента прошла предварительную обработку с одной стороны или с обеих сторон.
24. Способ нанесения покрытия на ленту по п.12, отличающийся тем, что по меньшей мере один из наносимых слоев после термической обработки играет роль покровного лака.
25. Способ нанесения покрытия на ленту по п.24, отличающийся тем, что толщина сухого слоя покровного лака составляет от 50 до 350 мкм.
26. Способ нанесения покрытия на ленту по одному из пунктов от 12 до 25, отличающийся тем, что из лент с покрытием после термической обработки получают формованием трехмерные формованные детали.